(57)【特許請求の範囲】
【請求項１】
テトラシクロ［４．４．０．１２，５．１７，１０］−３−ドデセンおよびエチレンからなる環状オレフィン系重合体を含む、太陽電池容器用樹脂組成物。
【請求項２】
前記環状オレフィン系重合体が、ランダム付加重合によって得られた重合体である、請求項１に記載の太陽電池容器用樹脂組成物。
【請求項３】
前記環状オレフィン系重合体におけるエチレン由来の構成単位の含有量は５０〜９０モル％である、請求項１または２に記載の太陽電池容器用樹脂組成物。
【請求項４】
前記環状オレフィン系重合体１００質量部に対して、紫外線吸収剤０．０１〜５質量部およびヒンダードアミン系光安定剤０．０１〜５質量部を含む、請求項１乃至３のいずれかに記載の太陽電池容器用樹脂組成物。
【請求項５】
前記環状オレフィン系重合体のガラス転移温度が、１０５℃〜１８０℃である請求項１乃至４のいずれかに記載の太陽電池容器用樹脂組成物。
【請求項６】
前記環状オレフィン系重合体１００質量部に対して、紫外線吸収剤０．０１〜５質量部およびヒンダードアミン系光安定剤０．０１〜５質量部を含み、前記環状オレフィン系重合体のガラス転移温度が、１０５℃〜１８０℃である太陽電池容器用樹脂組成物であって、
前記紫外線吸収剤がベンゾトリアゾール系化合物である、請求項１乃至５のいずれかに記載の太陽電池容器用樹脂組成物。
【請求項７】
厚さ３ｍｍの成形体にした場合において、波長４００ｎｍにおける該成形体の光線透過率が７０％以上であり、波長８００ｎｍにおける該成形体の光線透過率が８０％以上である、請求項１乃至６のいずれかに記載の太陽電池容器用樹脂組成物。
【請求項８】
湿式太陽電池容器の形成に用いられる、請求項１乃至７のいずれかに記載の太陽電池容器用樹脂組成物。
【請求項９】
湿式太陽電池用の電解液が収容される湿式太陽電池用容器であって、
請求項１乃至８のいずれかに記載の太陽電池容器用樹脂組成物を成形して得られる、湿式太陽電池用容器。
【請求項１０】
湿式太陽電池の受光面に配置される湿式太陽電池用透明基板であって、
請求項１乃至８のいずれかに記載の太陽電池容器用樹脂組成物を成形して得られる、湿式太陽電池用透明基板。
【請求項１１】
開口部を有し、内部に電解液が収容される容器と、
前記開口部の一部を少なくとも覆うように設けられた透明基板と、
前記容器と前記透明基板とによって形成される空間内において対向する一対の電極と、を備え、
前記容器が、請求項９に記載の湿式太陽電池用容器である、湿式太陽電池。
【請求項１２】
前記透明基板が、請求項１０に記載の湿式太陽電池用透明基板である、湿式太陽電池。
【請求項１３】
請求項１乃至８のいずれかに記載の太陽電池容器用樹脂組成物を湿式太陽電池用容器の材料として用いる方法。
【請求項１４】
請求項１乃至８のいずれかに記載の太陽電池容器用樹脂組成物を湿式太陽電池用透明基板の材料として用いる方法。
【発明の詳細な説明】
【技術分野】
【０００１】
本発明は、太陽電池用容器の形成材料として好適な太陽電池容器用樹脂組成物並びに、該樹脂組成物を成形してなる湿式太陽電池用容器および湿式太陽電池用透明基板に関する。
【背景技術】
【０００２】
太陽電池は、光エネルギーを直接電気エネルギーに変換するものである。この太陽電池としては、エネルギーの変換効率が高く、比較的製造コストが安価である湿式太陽電池が、ビル、道路標識、公共標識、視線誘導標、車止め、照明灯等に広く使用されている。湿式太陽電池は、半導体電極および対極と、電解液を入れる容器と、受光面である透明基板とを有している。これらの２つの電極は、電解液に浸されている。【０００３】
従来の湿式太陽電池においては、ガラス製透明基板と導電性基板とがスペーサを介して接合され、これらの基板とスペーサによって空隙を形成している。このガラス製透明基板の片面には透明導電膜が形成され、導電性基板の片面には色素増感半導体電極が形成されている。湿式太陽電池は、この透明導電膜と色素増感半導体電極とが空隙内において対向するようにガラス製透明基板と導電性基板とを配置して構成されている。さらに、この空隙には電解液が充填されている。ガラス製透明基板または導電性基板と、スペーサとの接合部においては、外面から樹脂を塗布して空隙内部を封止している。この封止用樹脂としては、電解液に含まれる溶媒に溶解し難い樹脂が用いられている。【０００４】
しかしながら、このような従来の湿式太陽電池においては、電解液が、透明基板とスペ−サとの隙間や導電性基板とスペ−サとの隙間を通ってにじみ出てくることがあった。この場合、電解液と封止樹脂とが接触し樹脂が徐々に溶解する。つまり、電解液は、電解液成分として溶媒のアセトニトリル等を含んでいるため、封止樹脂を溶解してしまう。このような状態が長期間継続すると、封止樹脂が溶解してしまい、充填されていた電解液が漏れ出てしまうことがあった。このように、従来の湿式太陽電池においては、長期間安定して電解液を封止することは困難であった。【０００５】
特許文献１には、透明性薄状フィルムとして、ポリエステル、ポリカーボネイト、ポリエーテルスルフォンを用いたフレキシブルな湿式太陽電池とその製造方法が開示されている。しかしながら、これらの樹脂は耐薬品性、防湿性、透明性が十分でない。また、特許文献２には、透明基板と周囲よりわずかに低い段差部分（いわゆる凹部、くぼみ）を有する導電性基板を接合することにより形成された隙間に電解液を有する、湿式太陽電池およびその製造方法が開示されている。しかしながら、透明基板としてガラスを使用していることから、得られる湿式太陽電池の重量が重く、小型化や加工性において改良すべき点があった。【０００６】
また、特許文献３には、環状オレフィン系重合体、紫外線吸収剤およびヒンダードアミン系光安定剤を含む樹脂組成物から形成された容器が記載されているが、太陽電池用容器や太陽電池用透明基板に適用した例は記載されていない。
【特許文献１】特開平１１−２８８７４５号公報
【特許文献２】特開平１１−３０７１４１号公報
【特許文献３】特開平７−２１６１５２号公報
【発明の開示】
【０００７】
本発明は、上記のような従来技術に伴う問題を解決しようとするものであって、透明性、防湿性、耐候性、および耐薬品性等に優れ、太陽電池用容器の素材として好適な太陽電池容器用樹脂組成物並びに、該樹脂組成物を成形してなる湿式太陽電池用容器および湿式太陽電池用透明基板を提供することである。
【０００８】
本発明者らは上記課題を解決するべく鋭意検討した結果、特定の環状オレフィン系重合体を含む太陽電池容器用樹脂組成物によれば、紫外線による劣化や、使用時における着色や、さらに機械的強度の低下等を抑制することができることを見出した。さらに、湿式太陽電池に使用される電解液に対する耐薬品性に優れることから、電解液を長期間にわたり安定して内包することができることを見出し、本発明を完成した。
すなわち本発明は、テトラシクロ［４．４．０．１２，５．１７，１０］−３−ドデセンおよびエチレンからなる環状オレフィン系重合体を含む、太陽電池容器用樹脂組成物である。
【０００９】
本発明の太陽電池容器用樹脂組成物は、透明性、防湿性、耐候性、および耐薬品性等に優れ、湿式太陽電池用容器および湿式太陽電池用透明基板として好適に使用することができる。
【図面の簡単な説明】
【００１０】
上述した目的、およびその他の目的、特徴および利点は、以下に述べる好適な実施の形態、およびそれに付随する以下の図面によってさらに明らかになる。
【図１】本発明の湿式太陽電池を模式的に示した断面図である。
【発明を実施するための最良の形態】
【００１１】
以下、本発明を詳細に説明する。
［環状オレフィン系重合体］
本発明で用いられる環状オレフィン系重合体は、下記一般式（１）
（化２）
0004724178.tif 000002
（但し、式中、ｘ，ｙは共重合比を示し、０／１００≦ｙ／ｘ≦９５／５を満たす実数である。ｘ，ｙはモル基準である。
ｎは置換基Ｑの置換数を示し、０≦ｎ≦２の整数である。
Ｒ1は、炭素原子数２〜２０の炭化水素基よりなる群から選ばれる２＋ｎ価の基であり、複数存在するＲ１は同一でも異なっていてもよい。
Ｒ２は、水素原子、又は、炭素と水素とからなる炭素原子数１〜１０の炭化水素基よりなる群から選ばれる１価の基であり、複数存在するＲ２は同一でも異なっていてもよい。
Ｒ３は、炭素原子数２〜１０の炭化水素基よりなる群から選ばれる４価の基であり、複数存在するＲ３は同一でも異なっていてもよい。
Ｑは、ＣＯＯＲ４（Ｒ４は、水素原子、又は、炭素と水素とからなる炭素原子数１〜１０の炭化水素基よりなる群から選ばれる１価の基である。）である。）で表される一種又は二種以上の構造を有する重合体である。【００１２】
一般式（１）中の各記号については、次のような好ましい条件を挙げることができ、これらの条件は必要に応じ組み合わせて用いられる。
［１］Ｒ1は、構造中に少なくとも１箇所の環構造を持つ基である。
［２］Ｒ3は、このＲ１を含む構造単位の例示（ｎ＝０の場合）として、例示構造（ａ），（ｂ），（ｃ）；
【化３】
0004724178.tif 000003
（式中、Ｒ1は、炭素原子数２〜２０の炭化水素基よりなる群から選ばれる２価の基である。）である。
［３］ｎが０である。
［４］ｙ／ｘが、それぞれモル基準で、０／１００≦ｙ／ｘ≦９５／５を満たす実数である。
［５］Ｒ2は、水素原子または−ＣＨ3であり、複数存在するＲ２は、同一でも異なっていてもよい。
［６］Ｑが、−ＣＯＯＨまたは、−ＣＯＯＣＨ3基である。
【００１３】
環状オレフィン系重合体として、好ましくは、下記一般式（２）で表される一種または二種以上の構造からなり、上記のような好ましい条件を必要に応じ組み合わせて用いられる。
【化４】
0004724178.tif 000004
（式中、Ｒ1は、炭素原子数２〜２０の炭化水素基よりなる群から選ばれる２価の基であり、複数存在するＲ１は同一でも異なっていてもよい。
Ｒ2は、水素、又は炭素原子数１〜５の炭化水素基よりなる群から選ばれる１価の基であり、複数存在するＲ２は同一でも異なっていてもよい。
ｘ，ｙは共重合比を示し、５／９５≦ｙ／ｘ≦９５／５、好ましくは１０／９０≦ｙ／ｘ≦９０／１０を満たす実数である。ｘ，ｙはモル基準である。）
【００１４】
前記一般式（２）中の各記号については、次のような最も好ましい条件をさらに挙げることができ、これらの条件は必要に応じ組み合わせて用いられる。
［１］Ｒ1基が、一般式（３）；
（化５）
0004724178.tif 000005
（式中、ｐは、０乃至２の整数である。）で表される二価の基である。さらに、好ましくは、前記一般式（３）においてｐが１である二価の基である。
［２］Ｒ2は、水素原子である。
これらの中でも、これらを組み合わせた態様として、環状オレフィン系重合体が、エチレンと、テトラシクロ［４．４．０．１2,5．１7,10］−３−ドデセン（以下、ＴＤと略す）とのランダム付加重合によって得られる重合体であることが好ましい。【００１５】
さらに、環状オレフィン系重合体が付加重合体である場合においては、エチレン由来の構成単位の含有量は、好ましくは５０〜９０モル％である。【００１６】
環状オレフィン系重合体が環状オレフィンの開環重合体である場合には、上記一般式（１）中の各記号については、次のような好ましい条件を挙げることができ、これらの条件は必要に応じ組み合わせて用いられる。
［１］Ｒ1は、構造中に少なくとも１箇所の環構造を持つ基である。
［２］Ｒ3は、このＲ１を含む構造単位の例示（ｎ＝０の場合）として、少なくとも上記例示構造（ｂ）を含む。
［３］ｎが０である。
［４］ｙ／ｘが、それぞれモル基準で、好ましくは０／１００≦ｙ／ｘ≦８０／２０、さらに好ましくは０／１００≦ｙ／ｘ≦５０／５０を満たす実数である。
［５］Ｒ2は、水素原子または−ＣＨ3であり、複数存在するＲ２は、同一でも異なっていてもよい。
［６］Ｑは、−ＣＯＯＲ４（Ｒ４は、水素原子、又は、炭素と水素とからなる炭素原子数１〜１０の炭化水素基よりなる群から選ばれる１価の基である。）で表され、複数存在するＱは同一でも異なっていてもよい。【００１７】
環状オレフィン系重合体である環状オレフィンの開環重合体として、好ましくは、下記一般式（４）で表される一種または二種以上の構造からなり、上記のような好ましい条件を必要に応じ組み合わせて用いられる。
（化６）
0004724178.tif 000006
【００１８】
なお、ｘ回繰り返される単量体由来の構成単位同士が結合する場合は、これらの構成単位同士は二重結合を介して結合する。【００１９】
前記一般式（４）中の各記号については、次のような最も好ましい条件をさらに挙げることができ、これらの条件は必要に応じ組み合わせて用いられる。
［１］Ｒ1基は、下記例示のいずれかである。
［２］Ｒ２基は、水素原子である。
（化７）
0004724178.tif 000007
【００２０】
なお上記例示において、１または２の番号が附された炭素原子は、一般式（４）における炭素原子に結合する炭素原子を示している。また、これらの例示構造の一部に、アルキリデン基を有していてもよい。このようなアルキリデン基は、通常は炭素原子数２〜２０のアルキリデン基であり、このようなアルキリデン基の具体的な例としては、エチリデン基、プロピリデン基およびイソプロピリデン基を挙げることができる。【００２１】
これらの中でも、これらを組み合わせた態様として、環状オレフィンの開環重合体が、トリシクロ［４．３．０．１２，５］デカ−３，７−ジエン（ジシクロペンタジエン：ＤＣＰＤ）の開環重合によって得られる重合体であることが好ましい。【００２２】
環状オレフィン系重合体が、環状オレフィンの開環重合体の水素添加物である場合には、上記開環重合体の二重結合の一部または全部を、例えば従来公知の水素化触媒の存在下に水素化することで飽和させることにより水素添加物を得ることができる。【００２３】
（重合のタイプ）
また、重合のタイプは本発明において全く制限されるものではなく、付加重合、開環重合等の公知の様々な重合タイプを適用することができる。付加重合としては、ランダム共重合体、ブロック共重合体、交互共重合等を挙げることができる。本発明においては、耐候性向上の観点からランダム共重合体を用いることが好ましい。【００２４】
（主鎖の一部として用いることのできるその他の構造）
また本発明で用いられるポリマーは、本発明の成形方法によって得られる製品の良好な物性を損なわない範囲で、必要に応じて他の共重合可能なモノマーから誘導される繰り返し構造単位を有していてもよい。その共重合比は限定されないが、好ましくは２０モル％以下、さらに好ましくは１０モル％以下であり、それ以上共重合させた場合、耐熱性が十分でなくなる傾向がある。また、共重合の種類は限定されないが、ランダム共重合体が好ましい。【００２５】
（重合体の分子量）
本発明で使用する環状オレフィン系重合体の分子量は限定されるものではないが、分子量の代替指標としてメルトフローレート（ＭＦＲ；ＡＳＴＭ  Ｄ１２３８に準じて、温度２６０℃、荷重２．１６ｋｇにて測定）を用いた場合、好ましくは０．０１〜１５０ｇ／１０分、さらに好ましくは０．１〜１００ｇ／１０分であり、最も好ましくは０．５〜７０ｇ／１０分である。【００２６】
ＭＦＲが０．０１ｇ／１０分以上であれば、良好な成形性を得ることができ、また、１５０ｇ／１０分以下であれば、靭性などの機械物性を損なうことがなく好ましい。つまり、ＭＦＲが上記範囲内にあれば、成形性と靭性などの機械物性とのバランスに優れる。【００２７】
（ガラス転移温度）
環状オレフィン系重合体のガラス転移温度は、好ましくは８０℃〜１９０℃、さらに好ましくは１０５℃〜１８０℃、特に好ましくは１０５℃〜１６０℃である。環状オレフィン系重合体のガラス転移温度は、環状オレフィン系重合体が付加重合体である場合においては、エチレン由来の構成単位の含有量を適宜選択することにより調製することができる。
ガラス転移温度が８０℃以上であれば、良好な耐熱性を得ることができる。また１９０℃以下であれば良好な成形性を得ることができる。つまり、ガラス転移温度が上記範囲内にあれば、耐熱性と成形性とのバランスに優れる。
特に、ガラス転移温度が１０５℃〜１８０℃の範囲にあると、特に機械特性に優れるため、湿式太陽電池用容器および湿式太陽電池用透明基板として好適に使用することができる。【００２８】
本発明で使用される上記の環状オレフィン系重合体は、高い透明性を有することから光エネルギーを電気エネルギーに変換する湿式太陽電池の受光面に設置される透明基板や容器として好適に使用することができる。
また、本発明の環状オレフィン系重合体は防湿性に優れ、水分の吸湿による湿式太陽電池容器内の半導体電極や電解液の劣化を防止することができる。
さらに環状オレフィン系重合体は、湿式太陽電池の電解液を構成する溶媒および電解質に対する耐薬品性に優れ、特に電解液が接触する湿式太陽電池用容器や湿式太陽電池用透明基板を形成する材料として好適に使用することができる。上記溶媒としては、エチレンカーボネイト、プロピレンカーボネイト、ジエチルカーボネイト、メチルエチルカーボネイトなどのカーボネイト化合物、テトラヒドロフラン、ジオキサン、ジエトキシエタンなどのエーテル化合物、各種アルコール類、γ−ブチルラクトン、アセトニトリル、シクロヘキサノンなどが用いられる。また、電解質としては、通常、ヨウ素分子（Ｉ２）とヨウ化物等の組み合わせからなる。ヨウ化物としては、ＬｉＩ、ＮａＩ、ＫＩ、ＣａＩ２などの金属ヨウ化物、テトラアルキルアイオダイド、ピリジニウムアイオダイド、イミダジリウムアイオダイドなどの四級アンモニウム塩のヨウ化物等が挙げられる。【００２９】
［環状オレフィン系重合体の製造方法］
環状オレフィン系重合体は、特開昭６０−１６８７０８号公報、特開昭６１−１２０８１６号公報、特開昭６１−１１５９１２号公報、特開昭６１−１１５９１６号公報、特開昭６１−２７１３０８号公報、特開昭６１−２７２２１６号公報、特開昭６２−２５２４０６号公報、特開昭６２−２５２４０７号公報、特開平７−３２４１０８号公報、特開平９−１７６３９７号公報などに記載されている方法に従い、適宜条件を選択することにより製造することができる。【００３０】
本発明の太陽電池容器用樹脂組成物は、上記の環状オレフィン系重合体を含有しているため、透明性、防湿性、耐候性および耐薬品性に優れる湿式太陽電池用容器または湿式太陽電池用透明基板を得ることができる。さらに長期間の耐候性が必要な場合には、以下の紫外線吸収剤、ヒンダードアミン系光安定剤を添加することができる。【００３１】
［紫外線吸収剤］
本発明で用いられる紫外線吸収剤としては、紫外線による樹脂の劣化防止および、紫外線吸収剤を含む樹脂を成形して得られる容器により紫外線を遮蔽して、該内容物の変質を防止できるものであれば良く、ベンゾトリアゾール系化合物、トリアジン系化合物またはベンゾフェノン系化合物等が挙げられる。【００３２】
具体的には、2-ヒドロキシ-4-メトキシベンゾフェノン、2-ヒドロキシ-4-n-オクトキシベンゾフェノン、2-ヒドロキシ-4-メトキシベンゾフェノン、2,2'-ジヒドロキシ-4-n-オクトキシベンゾフェノン、2,4-ジヒドロキシベンゾフェノン、2,2',4,4'-テトラヒドロキシベンゾフェノン、2,2'-ジヒドロキシ-4,4'-ジメトキシベンゾフェノンなどのヒドロキシベンゾフェノン類；
2-(2'-ヒドロキシ-3'-t-ブチル-5'-メチルフェニル)-5-クロロベンゾトリアゾール、2-(2'-ヒドロキシ-3',5'-ジ-t-ブチルフェニル)-5-クロロベンゾトリアゾール、2-(2'-ヒドロキシ-5'-メチルフェニル) ベンゾトリアゾール、2-(2'-ヒドロキシ-3',5'-ジ-t-ブチルフェニル)-5-クロロベンゾトリアゾール、2-(2'-ヒドロキシ-5'-t-オクチルフェニル)ベンゾトリアゾール、2-(2'-ヒドロキシ-3',5'-ジ-t-アミルフェニル) ベンゾトリアゾール、2-(2'-ヒドロキシ-3',5'-ジ-t-ブチルフェニル)ベンゾトリアゾール、2-［2'-ヒドロキシ-3',5'-ビス（α，α-ジメチルベンジル）］ベンゾトリアゾール、2-[2'-ヒドロキシ-3'-(3'',4'',5'',6''-テトラヒドロフタロイド-メチル)-5'-メチルフェニル]-ベンゾトリアゾール、2,2-メチレンビス[4-(1,1,3,3-テトラメチルブチル)-6-(2N-ベンゾトリアゾール-2-イル)フェノール]などのベンゾトリアゾール類；
メチル-3-［3-t-ブチル-5-(2H-ベンゾトリアゾール-2-イル)-4-ヒドロキシフェニル］プロピオネートとポリエチレングリコール（分子量約３００）との縮合物、フェニルサリシレート、p-t-ブチルフェニルサリシレート、2,4-ジ-t-ブチルフエニル-3,5-ジ-t-ブチル-4-ヒドロキシベンゾエート、ヘキサデシル-3,5-ジ-t-ブチル-4-ヒドロキシベンゾエートなどのベンゾエート類；
2,2'-チオビス（4-t-オクチルフェノール）Ｎｉ塩、［2,2'-チオビス（4-t-オクチルフェノラート）］-n-ブチルアミンＮｉ塩、（3,5-ジ-t-ブチル-4-ヒドロキシベンジル）ホスホン酸モノエチルエステルＮｉ塩、（3,5-ジ-t-ブチル-4-ヒドロキシベンジル）ホスホン酸モノオクチルエステルＮｉ塩、ジブチルジチオカルバメートＮｉ塩などのニッケル化合物類；
α-シアノ-β-メチル-β（p-メトキシフェニル）アクリル酸メチル、α-シアノ-β，β-ジフェニルアクリル酸メチルなどの置換アクリロニトリル類；
N-2-エチルフェニル-N'-2-エトキシ-5-t-フエニルシュウ酸ジアミド、N-2-エチルフエニル-N'-2-エトキシフェニルシュウ酸アミドなどのシュウ酸ジアニリド類などが挙げられる。【００３３】
これらのうちでも、ベンゾトリアゾール系化合物が好ましく、2-ヒドロキシ-4-n- オクトキシベンゾフェノン、2-（2'-ヒドロキシ-5'-メチルフェニル）ベンゾトリアゾール、2-（2'-ヒドロキシ-3'-t-ブチル-5'-メチルフェニル）-5-クロロベンゾトリアゾールが好ましく用いられる。また、これらは２種以上組み合わせて用いることもできる。【００３４】
［ヒンダードアミン系光安定剤］
本発明で用いられるヒンダードアミン系光安定剤としては、下記のような化合物が挙げられる。
具体的には、ビス(2,2',6,6'-テトラメチル-4-ピペリジル)セバケート、コハク酸ジメチル-1-(2-ヒドロキシエチル)-4-ヒドロキシ-2,2,6,6-テトラメチルピペリジン重縮合物、ポリ［[6-(1,1,3,3-テトラメチルブチル)イミノ-1,3,5-トリアジン-2,4-ジイル]［(2,2,6,6-テトラメチル-4-ピペリジル)イミノ］ヘキサメチレン［(2,2,6,6-テトラメチル-4-ピペリジル)イミノ］、テトラキス(2,2,6,6-テトラメチル-4-ピペリジル)-1,2,3,4-ブタンテトラカルボキシレート、2,2,6,6-テトラメチル-4-ピペリジルベンゾエート、ビス-(1,2,6,6-ペンタメチル-4-ピペリジル)-2-(3,5-ジ-t-ブチル-4-ヒドロキシベンジル)-2-n-ブチルマロネート、ビス(1,2,2,6,6-ペンタメチル-4-ピペリジル)｛[3,5-ビス(1,1-ジメチルエチル)-4-ヒドリキシフェニル]メチル｝ブチルマロネート、ビス-(N-メチル-2,2,6,6-テトラメチル-4-ピペリジル)セバケート、1,1'-(1,2-エタンジイル)ビス(3,3,5,5-テトラメチルピペラジノン)、（ミックスト2,2,6,6-テトラメチル-4-ピペリジル／トリデシル）-1,2,3,4-ブタンテトラカルボキシレート、（ミックスト1,2,2,6,6-ペンタメチル-4-ピペリジル／トリデシル）-1,2,3,4-ブタンテトラカルボキシレート、ミックスト｛2,2,6,6-テトラメチル-4-ピペリジル／β,β, β',β'-テトラメチル-3,9-[2,4,8,10-テトラオキサスピロ(5,5) ウンデカン]ジエチル｝-1,2,3,4-ブタンテトラカルボキシレート、ミックスト｛1,2,2,6,6-ペンタメチル-4-ピペリジル／β,β, β',β'-テトラメチル-3,9-[2,4,8,10-テトラオキサスピロ(5,5) ウンデカン]ジエチル｝-1,2,3,4-ブタンテトラカルボキシレート、N,N'-ビス(3-アミノプロピル)エチレンジアミン-2,4-ビス[N-ブチル-N-(1,2,2,6,6-ペンタメチル-4-ピペリジル)アミノ]-6-クロロ-1,3,5-トリアジン縮合物、ポリ［6-N-モルホリル-1,3,5-トリアジン-2,4-ジイル］［(2,2,6,6-テトラメチル-4-ピペリジル)イミノ］ヘキサメチレン［(2,2,6,6-テトラメチル-4-ピペリジル)イミド］、N,N'-ビス(2,2,6,6-テトラメチル-4-ピペリジル)ヘキサメチレンジアミンと1,2-ジブロモエタンとの縮合物、［N-(2,2,6,6-テトラメチル-4-ピペリジル)-2-メチル-2-(2,2,6,6-テトラメチル-4-ピペリジル)イミノ］プロピオンアミドなどが挙げられる。【００３５】
これらのうちでも、ビス(2,2',6,6'-テトラメチル-4-ピペリジル)セバケート、コハク酸ジメチル-1-(2-ヒドロキシエチル)-4-ヒドロキシ-2,2,6,6-テトラメチルピペリジン重縮合物、ポリ［6-(1,1,3,3- テトラメチルブチル)イミノ-1,3,5- トリアジン-2-4- ジイル］［(2,2,6,6- テトラメチル-4-ピペリジル)イミノ］ヘキサメチレン［(2,2,6,6- テトラメチル-4- ピペリジル)イミノ］、テトラキス(2,2,6,6- テトラメチル-4- ピペリジル)-1,2,3,4-ブタンテトラカルボキシレート、ビス-(1,2,6,6-ペンタメチル-4-ピペリジル)-2-(3,5- ジ-t-ブチル-4- ヒドロキシベンジル)-2-n-ブチルマロネート、ビス(1,2,2,6,6-ペンタメチル-4-ピペリジル)｛[3,5-ビス(1,1-ジメチルエチル)-4-ヒドリキシフェニル]メチル｝ブチルマロネート、1,1'-(1,2-エタンジイル)ビス(3,3,5,5-テトラメチルピペラジノン)、（ミックスト2,2,6,6-テトラメチル-4- ピペリジル／トリデシル）-1,2,3,4-ブタンテトラカルボキシレート、（ミックスト1,2,2,6,6-ペンタメチル-4-ピペリジル／トリデシル）-1,2,3,4-ブタンテトラカルボキシレート、ミックスト｛2,2,6,6-テトラメチル-4- ピペリジル／β, β, β',β'-テトラメチル-3,9-[2,4,8,10-テトラオキサスピロ(5,5) ウンデカン]ジエチル｝-1,2,3,4- ブタンテトラカルボキシレート、ミックスト｛1,2,2,6,6-ペンタメチル-4- ピペリジル／β,β, β',β'-テトラメチル-3,9-[2,4,8,10- テトラオキサスピロ(5,5) ウンデカン]ジエチル｝-1,2,3,4- ブタンテトラカルボキシレート、N,N'-ビス(3- アミノプロピル)エチレンジアミン-2,4- ビス[N- ブチル-N-(1,2,2,6,6-ペンタメチル-4- ピペリジル)アミノ]-6-クロロ-1,3,5-トリアジン縮合物、ポリ［6-N-モルホリル-1,3,5- トリアジン-2,4- ジイル］［(2,2,6,6- テトラメチル-4- ピペリジル) イミノ］ヘキサメチレン［(2,2,6,6-テトラメチル-4-ピペリジル) イミノ］、N,N'-ビス(2,2,6,6- テトラメチル-4- ピペリジル)ヘキサメチレンジアミンと1,2-ジブロモエタンとの縮合物、［N-(2,2,6,6-テトラメチル-4- ピペリジル)-2-メチル-2-(2,2,6,6-テトラメチル-4- ピペリジル) イミノ］プロピオンアミドが好ましく、ビス(2,2',6,6'-テトラメチル-4-ピペリジル)セバケート、ビス(1,2,2,6,6-ペンタメチル-4-ピペリジル)｛[3,5-ビス(1,1-ジメチルエチル)-4-ヒドリキシフェニル]メチル｝ブチルマロネートが好ましく用いられる。また、これらは２種類以上を組み合わせて用いることもできる。【００３６】
［太陽電池容器用樹脂組成物］
本発明の太陽電池容器用樹脂組成物は、上記の環状オレフィン系重合体を含有しているため、透明性、防湿性、耐候性および耐薬品性に優れる。そのため、太陽電池用容器等のうちでも湿式太陽電池用容器または湿式太陽電池用透明基板に好適に用いることができる。
本発明の太陽電池容器用樹脂組成物において、上記のように環状オレフィン系重合体に、紫外線吸収剤およびヒンダードアミン系光安定剤を含む場合、環状オレフィン系重合体１００質量部に対して、紫外線吸収剤を、０．０１〜２．０質量部、さらに０．０５〜１．０質量部の量で含有していることが好ましく、ヒンダードアミン系光安定剤を、０．０１〜２．０質量部、さらに０.０５〜１．０質量部の量で含有していることが好ましい。また、この紫外線吸収剤およびヒンダードアミン系光安定剤とは、適宜の割合で含有されていてよいが、通常「紫外線吸収剤」：「ヒンダードアミン系光安定剤」（質量比）が１：９９〜９９：１、好ましくは１０：９０〜９０：１０、さらに２０：８０〜８０：２０であることが望ましい。【００３７】
また、紫外線吸収剤としては、ベンゾトリアゾール系化合物が好ましく、例えば2-ヒドロキシ-4-n- オクトキシベンゾフェノン、2-（2'-ヒドロキシ-5'-メチルフェニル）ベンゾトリアゾール、2-（2'-ヒドロキシ-3'-t-ブチル-5'-メチルフェニル）-5-クロロベンゾトリアゾールおよび、ヒンダードアミン系光安定剤として例えば、ビス(2,2',6,6'-テトラメチル-4-ピペリジル)セバケート、ビス(1,2,2,6,6-ペンタメチル-4-ピペリジル)｛[3,5-ビス(1,1-ジメチルエチル)-4-ヒドリキシフェニル]メチル｝ブチルマロネートを併用して樹脂に添加することで、より効果的に樹脂の劣化を防止する効果を得ることができる。【００３８】
環状オレフィン系重合体のガラス転移温度が高い場合（１０５℃〜１８０℃）、この環状オレフィン系重合体を含む樹脂組成物から成形される湿式太陽電池用容器等において、上記効果が得られるとともに機械特性にも優れる一方で、若干の耐候性の劣化が認められることがあった。本発明者はこのような課題を発見し、さらに鋭意研究したところ、ガラス転移温度が高い環状オレフィン系重合体と、特定の紫外線吸収剤と、ヒンダードアミン系光安定剤とを組み合わせて用いることにより、耐候性に優れた湿式太陽電池用容器等を得ることができることを見出した。【００３９】
特定の紫外線吸収剤としては、ベンゾトリアゾール系化合物を挙げることができ、例えば、2-（2'-ヒドロキシ-3'-t-ブチル-5'-メチルフェニル）-5-クロロベンゾトリアゾールを用いることが好ましい。一方、ヒンダードアミン系光安定剤としては、例えばビス(1,2,2,6,6-ペンタメチル-4-ピペリジル)｛[3,5-ビス(1,1-ジメチルエチル)-4-ヒドリキシフェニル]メチル｝ブチルマロネートを挙げることができる。ガラス転移温度が高い環状オレフィン系重合体を、これらと併用することにより、耐候性にも優れた湿式太陽電池用容器等を得ることができる。【００４０】
上記のような紫外線吸収剤およびヒンダードアミン系光安定剤とを含む環状オレフィン系重合体からなる太陽電池容器用樹脂組成物は、紫外線遮蔽効果および耐侯性に優れ、長期間太陽光などに晒される場合にも成形体の強度低下および着色（変色）などを効果的に防止することができ、特に湿式太陽電池用容器および湿式太陽電池用透明基板に好適に使用することができる。【００４１】
また本発明では、環状オレフィン系重合体に、紫外線吸収剤およびヒンダードアミン系光安定剤以外に、本発明の目的を損なわない範囲で、他の任意成分として、例えば添加剤、酸化防止剤、架橋剤、架橋助剤、耐熱安定剤、帯電防止剤、スリップ剤、アンチブロッキング剤、防曇剤、滑剤、染料、顔料、鉱物油系軟化剤、石油樹脂、ワックス、充填材などを含有していてもよい。【００４２】
このような任意成分としては、より具体的にたとえば、テトラキス［メチレン-3-（3,5-ジ-t-ブチル-4-ヒドロキシフェニル）プロピオネート］メタン、β-（3,5-ジ-t-ブチル-4-ヒドロキシフェニル）プロピオン酸アルキルエステル、2,2'-オギザミドビス［エチル-3-（3,5-ジ-t-ブチル-4-ヒドロキシフェニル）プロピオネートなどのフェノール系酸化防止剤、ステアリン酸亜鉛、ステアリン酸カルシウム、1,2-ヒドロキシステアリン酸カルシウムなどの脂肪族金属塩、グリセリンモノステアレート、グリセリンジステアレート、ペンタエリスリトールモノステアレート、ペンタエリスリトールジステアレート、ペンタエリスリトールトリステアレートなどの多価アルコール脂肪族エステルなどが挙げられる。【００４３】
これらは２種以上組み合わせて用いてもよく、たとえばテトラキス［メチレン-3-（3,5-ジ-t-ブチル-4-ヒドロキシフェニル）プロピオネート］メタンとステアリン酸亜鉛またはステアリン酸カルシウムとを組合わせて用いることができる。【００４４】
無機および有機充填材としては、シリカ、ケイ藻土、アルミナ、酸化チタン、酸化マグネシウム、軽石粉、軽石バルーン、水酸化アルミニウム、水酸化マグネシウム、塩基性炭酸マグネシウム、ドロマイト、硫酸カルシウム、チタン酸カリウム、硫酸バリウム、亜硫酸カリウム、タルク、クレー、マイカ、アスベスト、ガラスフレーク、ガラスビーズ、ケイ酸カルシウム、モンモリロナイト、ベントナイト、グラファイト、アルミニウム粉、硫化モリブデンなどが挙げられる。【００４５】
また任意成分としては、本発明の目的を損なわない範囲の量の高分子材料たとえばポリアミド、ポリエステルなどを含んでいても良い。【００４６】
本発明の太陽電池容器用樹脂組成物は、上記のような各成分から従来公知の樹脂組成物を調製する方法により調製することができる。具体的には、例えば環状オレフィン系重合体、紫外線吸収剤およびヒンダードアミン系光安定剤、さらに必要に応じて上記の他の任意成分を、押出機、ニーダー、ロールなどで機械的にブレンドする方法、これら各成分を適当な良溶媒例えば、ヘキサン、ヘプタン、デカン、シクロヘキサン、ベンゼン、トルエン、キシレン、塩化メチレン、クロロホルム、四塩化炭素などに溶解し、またはそれぞれ別々に溶解し混合した後、溶媒を除去する方法、これらを組み合わせた方法により調製することができる。【００４７】
このような太陽電池容器用樹脂組成物から作製される厚さ３ｍｍの成形体は、波長４００ｎｍにおける光線透過率が、７０％以上、好ましくは７０％〜９９％、さらに好ましくは７５％〜９５％の範囲内にある。一方、波長８００ｎｍにおける光線透過率は、８０％以上、好ましくは８０％〜９９％、さらに好ましくは８５％〜９５％の範囲内にある。なお、波長４００ｎｍ〜８００ｎｍのいずれの波長においても、光線透過率はいずれも、７５％〜９５％の範囲にあることが好ましい。上記波長における光線透過率が上記の範囲にあれば、太陽電池容器用樹脂組成物から得られる湿式太陽電池用容器および湿式太陽電池用透明基板は可視光領域における光線透過性に優れるため、発電効率に優れた湿式太陽電池を得ることができる。【００４８】
また、太陽電池容器用樹脂組成物から作製される試験片（ＡＳＴＭ  Ｄ７９０に準拠）は、ブラックパネル温度６３℃、槽内温度４２〜４８℃、光照射時間１２０分およびウォーターシャワー１８分のサイクル、２０００時間の条件下で耐候性試験を行った場合に、ＡＳＴＭ  Ｄ７９０に準拠して測定された該試験片の曲げ強度の耐候性試験前後における保持率が、好ましくは５０％〜１００％、さらに好ましくは６０％〜１００％、特に好ましくは８５％〜９９％である。なお、曲げ強度の保持率は、
式：（耐候性試験後の曲げ強度／耐候性試験前の曲げ強度）×１００
により算出される。曲げ強度保持率が上記の範囲にあれば、太陽電池容器用樹脂組成物から得られる湿式太陽電池用容器および湿式太陽電池用透明基板は太陽光などに晒される場合にも成形体の強度低下を有効に防止することができ、耐候性に優れた湿式太陽電池を得ることができる。【００４９】
［湿式太陽電池］
本発明の湿式太陽電池を図１に示す。
湿式太陽電池１０は、開口部を有し、内部に電解液１３が収容される湿式太陽電池用容器１６と、前記開口部の一部を少なくとも覆うように設けられた湿式太陽電池用透明基板１１と、湿式太陽電池用容器１６と湿式太陽電池用透明基板１１とによって形成される空間内において対向する一対の電極（透明電極層１２および半導体電極１８）と、を備える。【００５０】
湿式太陽電池用透明基板１１は、本発明の太陽電池容器用樹脂組成物を成形して得られ、耐候性、水蒸気透過性、ガスバリアー性に優れる。湿式太陽電池用透明基板１１は、湿式太陽電池の受光面に配される基板であり、少なくとも一方の面に透明な導電膜を形成する等して太陽電池を構成する。太陽電池を構成する透明基板に対しては、光エネルギーを効率的に電気エネルギーに変換するには透明であるとともに、特定の波長領域における光線透過性が求められる。その一方で、紫外線に対して長期間に渡り劣化することなく、また透明性を維持できることが必要である。また湿式太陽電池で使用される電解液に接触する場合は、該電解液に対する耐薬品性に優れる必要があり、従来、一般的にはガラスが使用されている。【００５１】
本発明の太陽電池容器用樹脂組成物から得られる基板は、上記の条件を満足するものであり、湿式太陽電池用透明基板として好適に使用することができる。さらに、ガラスに比べて極めて軽量な透明基板を得ることができる。【００５２】
湿式太陽電池用透明基板１１は、本発明の太陽電池容器用樹脂組成物を用いて従来公知の方法で成形することができ、例えば、加圧加熱成形法、押出成形法、インフレーション成形法などの成形方法が挙げられる。なお、湿式太陽電池用透明基板１１の厚さは、特に限定されない。【００５３】
電極層（透明導電極）１２は、導電性、光の透過性（紫外光から可視光の波長における光の透過性）に優れることが好ましい。例えば、ＳｎＯ２、ＩＴＯ、ＺｎＯなどの薄膜層を用いることができる。薄膜層を成形する方法としては、蒸着法、ＰＶＤ法、塗布法などを用いることができるが、特にスパッタリング法により形成することが、生産性にも寄与する。【００５４】
電解質溶液（電解液）１３としては、ヨウ素電解質溶液、ゲル電解質、固体電解質などを使用することができる。ゲル電解質は、物理ゲルと化学ゲルに大別され、物理ゲルは、物理的な相互作用により室温付近でゲル化しているものであり、例えば、ポリアクリロニトリル、ポリメタクリレートが挙げられる。化学ゲルは、架橋反応により化学結合でゲルを形成するものであり、アクリル酸エステル系、メタクリル酸エステル系が挙げられる。固体電解質液としては、ポリピロール、Ｃｕｌが挙げられる。ゲル電解質、固体電解質を使用する場合、低粘度の前駆体を酸化物半導体膜に含浸させ、加熱、紫外線照射、電子線照射などの手法で二次元、または三次元の架橋反応を起させることにより、ゲル化または固体化することができる。ヨウ素電解質溶液を使用した場合、酸化還元反応が迅速に行われ、光電変換効率を上げることができる。また、ゲル電解質、固体電解質を用いた場合、液漏れすることが無く、安全性、耐久性を向上させることができる。【００５５】
半導体電極１８は、酸化物半導体膜１４と裏面電極層１５とからなる。酸化物半導体膜１４は、粒子径０．１ｎｍ〜１０μｍの酸化物微粒子に光拡散能の高い微粒子が混合された混合微粒子を焼成してなる。酸化物微粒子と光拡散能の高い微粒子とで形成された酸化物半導体膜は、高度の多孔質膜を形成し、内部の実表面積が大きくなり、内部の表面にも色素増感剤が担持されるため、入射した光が光拡散能の高い微粒子により拡散され、光の利用効率を高めることができる。発電層は、酸化物半導体膜に担持された色素増感剤と、酸化物半導体膜に含浸された電解質溶液とで形成される。【００５６】
裏面電極層１５は、例えば、白金ペーストまたはカーボンペーストをパターン状に塗布、乾燥して形成される。酸化物半導体膜１４は、裏面電極層１５上に形成されている。【００５７】
本発明の湿式太陽電池用容器１６は、湿式太陽電池１０を構成する半導体電極および電解液１３を収納する容器である。そのため、有機溶媒を含む電解液に対する耐薬品性に優れるとともに、電解質が漏れることがなく長期間安定的に内容物を封止できる容器であることが必要である。また、湿式太陽電池１０は、特定の波長の光を吸収し起電力が生じる。これに対応して、特定の波長の光に対して、優れた光線透過性を有していることが好ましい。また、家やビル、道路標識、公共標識、視線誘導標、車止め、照明灯など屋外に設置されることから、紫外線により容器が劣化することなく、また紫外線を遮蔽することで内容物の変質を防止できることが必要である。【００５８】
本発明の太陽電池容器用樹脂組成物は、紫外線により劣化し難く、また該樹脂組成物を成形して得られる容器は、特定の波長の光に対して優れた光線透過性を示すとともに、紫外線遮蔽性に優れる。そのため、太陽電池用容器に用いた場合、発電効率に優れ、さらに内容物の変質および劣化を防止することができ、湿式太陽電池用容器として好適に使用することができる。さらに、耐候性、水蒸気透過性、ガスバリアー性に優れ、さらに電解質溶液に対する耐薬品性（耐電解質溶液性）に優れる。【００５９】
本発明の湿式太陽電池用容器１６は、上記の太陽電池容器用樹脂組成物を、その目的となる容器の形状に合わせて、従来公知の方法で成形することができ、例えば、加圧加熱成形法、押出成形法、インフレーション成形法、ダイレクトブロー法、インジェクションブロー法、射出成形法、一旦チューブ類に押出成形した後所定形状に成形する方法、シート状に成形した後、所定形状に真空または圧空成形する方法などが挙げられる。【００６０】
電極接続部１７は、導電性の接続部であり、容器１６を直列に接続する。これにより、容器（セル）が所定の間隔で並ぶ。なお、図示しないが、容器と容器の間の部分は、非導電性の隔壁が設けられる。
この湿式太陽電池１０は、通常の方法にしたがって製造することができる。
（実施例）【００６１】
本発明を以下に実施例を用いてより具体的に説明するが、本発明はこれら実施例によって何ら制限されるものではない。本発明において、各物性は以下の方法で測定された。【００６２】
（１）メルトフローレート（ＭＦＲ）
ＡＳＴＭ  Ｄ１２３８に準拠して、温度２６０℃、荷重２．１６ｋｇ、または温度２８０℃、荷重２．１６ｋｇにて測定した。【００６３】
（２）ガラス転移温度（Ｔｇ）
ＳＥＩＫＯ電子工業（株）製ＤＳＣ−２０を用いて、昇温速度１０℃／分で測定した。【００６４】
（３）耐候性
サンシャインウエザロメーター（形式：ＷＥＬ−ＳＵＮ−ＤＣＨ−ＢＥＮ（スガ試験機（株）製）、光源：サンシャインカーボンアーク）内に、射出成形で得られた１３０ｍｍ×６０ｍｍ×厚さ２ｍｍの試験片、および曲げ試験片（ＡＳＴＭ  Ｄ７９０）をセットして、ブラックパネル温度６３℃、槽内温度４２〜４８℃、光照射時間１２０分およびウォーターシャワー１８分のサイクル条件下で、耐候性試験を行なった。耐候性試験前後での、試験片の色相変化（△Ｅ）、曲げ試験片の曲げ強度を評価した。色相変化は、ＪＩＳ  Ｚ８７３０  １９６８に準拠して測定し、曲げ強度は、ＡＳＴＭ  Ｄ７９０に準拠して測定した。
なお、曲げ強度保持率は、（耐候性試験後の曲げ強度／耐候性試験前の曲げ強度）×１００、により算出した。【００６５】
（４）吸水率
射出成形で得られた６５ｍｍ×６０ｍｍ×厚さ２ｍｍの試験片を作製し、ＪＩＳ  Ｋ７２０４に準拠して、温度２３℃、２４時間の条件下での吸水率を測定した。【００６６】
（５）光線透過率
長さ６５ｍｍ、幅３５ｍｍ、厚み３ｍｍの射出成形角板を作製し、紫外・可視分光光度計（日立製作所製）Ｕ−４１００にて、波長４００ｎｍ〜８００ｎｍにおいて光線透過率を測定した。代表的な測定波長である、４００ｎｍ、５００ｎｍ、６００ｎｍ、７００ｎｍ、８００ｎｍの光線透過率を示した。なお、波長４００ｎｍ〜８００ｎｍにおいて波長が長くなるにつれて、光線透過率も増加することが認められた。【００６７】
（６）耐薬品性
射出成形で得られた６５ｍｍ×６０ｍｍ×厚さ２ｍｍの試験片を、温度２３℃の試験対象の薬品に１６８時間浸漬した後、試験片の溶解、膨潤などの形状変化の有無を目視にて確認して、浸漬後で形状変化がなく使用上問題ないと判断できる場合を、「○」、溶解あるいは膨潤などの形状変化がある場合は「×」とした。
尚、試験対象の薬品としては、（i）アセトニトリル、（ii）プロピレンカーボネイト、（iii）イソプロパノールを使用した。【００６８】
［実施例１］
ガラス転移温度１２５℃、ＭＦＲが１５ｇ／１０分のエチレン・テトラシクロドデセン共重合体１００質量部を、二軸押出機（池貝鉄工（株）製ＰＣＭ−４５）を使用して、シリンダー温度２３０℃、ダイス温度２３０℃、スクリュー回転数１００ｒｐｍで溶融混合し、ペレタイザーにてペレット化を行った。得られたペレットを用いて、射出成形機（東芝（株）製ＩＳ−５５）にて耐候性試験の色相変化、吸水率および耐薬品性評価用の試験片、耐候性試験の曲げ強度評価用の曲げ試験片を調製して各物性を評価した結果を表１に示す。【００６９】
［実施例２］
ガラス転移温度１２５℃、ＭＦＲが１５ｇ／１０分のエチレン・テトラシクロドデセン共重合体１００質量部、紫外線吸収剤（ＴＩＮＵＶＩＮ３２６：チバ・スペシャリティ・ケミカルズ（株）製）０．２質量部を使用した以外は、実施例１と同様にして試験片を作製して、各物性を評価した。結果を表１に示す。【００７０】
［実施例３］
ガラス転移温度１２５℃、ＭＦＲが１５ｇ／１０分のエチレン・テトラシクロドデセン共重合体を１００質量部、紫外線吸収剤（ＴＩＮＵＶＩＮ３２６：チバ・スペシャリティ・ケミカルズ（株）製）を０．１質量部およびヒンダードアミン系光安定剤（Ｓａｎｏｌ  ＬＳ−７７０：三共（株）製）を０．１質量部使用した以外は、実施例１と同様にして試験片を作製して、各物性を評価した。結果を表１に示す。【００７１】
［実施例４］
ガラス転移温度８０℃、ＭＦＲが３０ｇ／１０分のエチレン・テトラシクロドデセン共重合体１００質量部、紫外線吸収剤（ＵＶＩＮＵＬ  ＭＳ−４０：ＢＡＳＦ（株）製）０．１質量部およびヒンダードアミン系光安定剤（Ｓａｎｏｌ  ＬＳ−７７０：三共（株）製）０．１質量部を使用し、シリンダー温度２１０℃、ダイス温度２１０℃、スクリュー回転数１００ｒｐｍで溶融混練した以外は、実施例１と同様にして試験片を作製して、各物性を評価した。結果を表１に示す。【００７２】
［実施例５］
ガラス転移温度１０５℃、ＭＦＲが２２ｇ／１０分のエチレン・テトラシクロドデセン共重合体１００質量部のみ使用した以外は、実施例１と同様にして試験片を作製して、各物性を評価した。結果を表２に示す。【００７３】
［実施例６］
ガラス転移温度１４５℃、ＭＦＲが７ｇ／１０分、エチレン含有量６０モル％のエチレン・テトラシクロドデセン共重合体１００質量部、および紫外線吸収剤（ＴＩＮＵＶＩＮ３２６：チバ・スペシャルティ・ケミカルズ（株）製）を０．３質量部使用した以外は、実施例１と同様にして試験片を作製して、各物性を評価した。結果を表２に示す。【００７４】
［実施例７］
ガラス転移温度１４５℃、ＭＦＲが７ｇ／１０分、エチレン含有量６０モル％のエチレン・テトラシクロドデセン共重合体１００質量部、およびヒンダードアミン系光安定剤（ＴＩＮＵＶＩＮ１４４：チバ・スペシャルティ・ケミカルズ（株）製）を０．３質量部使用した以外は、実施例１と同様にして試験片を作製して、各物性を評価した。結果を表２に示す。【００７５】
［実施例８］
ガラス転移温度１４５℃、ＭＦＲが７ｇ／１０分、エチレン含有量６０モル％のエチレン・テトラシクロドデセン共重合体１００質量部、および紫外線吸収剤（ＴＩＮＵＶＩＮ３２６：チバ・スペシャルティ・ケミカルズ（株）製）を０．３質量部、およびヒンダードアミン系光安定剤（ＴＩＮＵＶＩＮ１４４：チバ・スペシャルティ・ケミカルズ（株）製）を０．３質量部を使用した以外は、実施例１と同様にして試験片を作製して、各物性を評価した。結果を表２に示す。【００７６】
［参考例１］
ガラス転移温度１０５℃、ＭＦＲが２０ｇ／１０分（２８０℃、２．１６ｋｇ）のジシクロペンタジエンの開環重合体の水素添加物（ゼオノア１０２０Ｒ（製品名、日本ゼオン（株）製））を１００質量部使用した以外は、実施例１と同様にして試験片を作製して、各物性を評価した。結果を表３に示す。
【００７７】
［参考例２］
ガラス転移温度１０５℃、ＭＦＲが２０ｇ／１０分（２８０℃、２．１６ｋｇ）のジシクロペンタジエンの開環重合体の水素添加物（ゼオノア１０２０Ｒ（製品名、日本ゼオン（株）製））１００質量部、紫外線吸収剤（ＴＩＮＵＶＩＮ３２６：チバ・スペシャリティ・ケミカルズ（株）製）を０．１質量部、およびヒンダードアミン系光安定剤（Ｓａｎｏｌ  ＬＳ−７７０：三共（株）製）を０．１質量部を使用した以外は、実施例１と同様にして試験片を作製して、各物性を評価した。結果を表３に示す。
【００７８】
［比較例１］
ポリカーボネイト樹脂（パンライト：帝人化成（株）製）１００質量部のみを使用した以外は、実施例１と同様にして試験片を作製して、各物性を評価した。耐薬品性試験でアセトニトリル、プロピレンカーボネイトに対して著しい形状変化が認められ、また吸水率も０．２％と高い値であった。結果を表３に示す。【００７９】
［比較例２］
ポリエチレンナフタレート（ＰＥＮ）樹脂（テオネックス：帝人化成（株）製）１００質量部のみを使用した以外は、実施例１と同様にして試験片を作製して、各物性を評価した。吸水率が０．１５％と高い値であり、曲げ強度保持率（１０００時間後）も７７％と低い値であった。さらに、波長４００ｎｍに対する光線透過率が３５％と低い値であった。結果を表３に示す。【００８０】
［比較例３］
ポリエーテルスルフォン（ＰＥＳ）樹脂（ＰＥＳ：三井化学（株）製）１００質量部のみを使用した以外は、実施例１と同様にして試験片を作製して、各物性を評価したところ、耐薬品性試験において、アセトニトリル、プロピレンカーボネイトに対して著しい形状変化が認められ、いずれの波長の光線に対しても光線の透過が測定されなかった。また吸水率も０．７％と非常に高い値であり、曲げ強度保持率（１０００時間後）も６７％と低い値であった。結果を表３に示す。
【００８１】
0004724178.tif 000008
0004724178.tif 000009
0004724178.tif 000010
【００８２】
環状オレフィン系重合体のみを用いた実施例１、５および９と、それ以外の樹脂を用いた比較例とを比較すると、表１から明らかなように、実施例１、５および９は、耐候性（曲げ強度）、吸水率、光線透過率、耐薬品性のいずれにおいても優れていることが確認された。さらに、エチレン・テトラシクロドデセン共重合体（実施例１）は、ジシクロペンタジエンの開環重合体の水素添加物（実施例９）に比べて、色相変化が少なく耐候性に優れていることが確認された。【００８３】
また、実施例３，４と、実施例１，２とを比較すると、紫外線吸収剤とヒンダードアミン系光安定剤とを含む実施例３，４は、耐候性試験２０００時間後においても色相変化が認められず、さらに曲げ強度保持率も低下しないことから、より長時間の耐候性に優れていることが確認された。【００８４】
また、ガラス転移温度１４５℃、ＭＦＲが７ｇ／１０分、エチレン含有量６０モル％のエチレン・テトラシクロドデセン共重合体のみを含む樹脂組成物からなる成形体は、機械特性に優れる一方で、耐候性が実施例１に比べて若干劣る傾向にあった。実施例６乃至８においては、特に、特定の紫外線吸収剤と、ヒンダードアミン系光安定剤とを併用することにより、耐候性に優れ、湿式太陽電池用容器および湿式太陽電池用透明基板として特に好適に使用することができる。
【図１】
0004724178.tif 000011